СПОСОБ РАЗМЕЩЕНИЯ КАТАЛИЗАТОРА ДЛЯ ЭПОКСИДИРОВАНИЯ В РЕАКТОРЕ, СПОСОБ ДЛЯ ПРИГОТОВЛЕНИЯ ОКСИДА ОЛЕФИНА ИЛИ ХИМИЧЕСКОГО ПРОДУКТА, ПОЛУЧАЕМОГО ИЗ ОКСИДА ОЛЕФИНА, И РЕАКТОР, ПОДХОДЯЩИЙ ДЛЯ ЭТОГО СПОСОБА

1. Способ размещения катализатора для эпоксидирования в одном или более микроканалов процесса микроканального реактора, включающий введение в один или более микроканалов процесса дисперсии катализатора в, по существу, безводном разбавителе, и
удаление, по крайне мере, части разбавителя.
2. Способ по п.1, в котором разбавитель является жидким разбавителем, содержащим воду в количестве не более чем 5 вес.% по отношению к весу разбавителя.
3. Способ по п.2, в котором содержание воды составляет не более чем 1 вес.% по отношению к весу разбавителя.
4. Способ по п.2 или 3, в котором количество катализатора, которое присутствует в жидком разбавителе, находится в диапазоне 1-50 вес.% по отношению к общему весу катализатора и жидкого разбавителя.
5. Способ по п.4, в котором количество катализатора, которое присутствует в жидком разбавителе, находится в диапазоне 2-30 вес.% по отношению к общему весу катализатора и газообразного разбавителя.
6. Способ по п.1, в котором разбавителем является газообразный разбавитель, присутствующий в микроканалах процесса при температуре, выше температуры конденсации.
7. Способ по п.6, в котором количество катализатора, который присутствует в газообразном разбавителе, находится в диапазоне 10-500 г/л, рассчитанное как вес катализатора по отношению к объему газообразного разбавителя.
8. Способ по п.7, в котором количество катализатора, которое присутствует в газообразном разбавителе, находится в диапазоне 22-300 г/л, рассчитанное как вес катализатора по отношению к объему газообразного разбавителя.
50
9. Способ по п.1, в котором средний размер частиц d катализатора, присутствующего в дисперсии, находится в диапазоне 0,1-100 мкм.
50
10. Способ по п.9, в котором средний размер частиц d катализатора, присутствующего в дисперсии, находится в диапазоне 0,5-50 мкм.
11. Способ по п.1, в котором катализатор является материалом в виде частиц, способным проходить через сита ASTM с отверстиями, имеющими размер не более, чем 50% от самого маленького диаметра микроканала процесса.
12. Способ по п.11, в котором катализатор является материалом в виде частиц, способным проходить через сита ASTM с отверстиями, имеющими размер, не более, чем 30% от самого маленького диаметра микроканала процесса.
13. Способ по 1, в котором способ включает размещение катализатора в виде плотных слоев катализатора.
3
14. Способ по п.1, в котором катализатор включает один или более металлов 11 группы, где количество нанесенного металла 11 группы находится в диапазоне 10-500 кг/м объема реактора, причем объем реактора представляет суммарный объем, определенный с помощью площади поперечного сечения и общей длины частей микроканалов, которые заняты катализатором для эпоксидирования.
3
15. Способ по п.14, в котором количество нанесенного металла 11 группы находится в диапазоне 50-400 кг/м объема реактора, причем объем реактора представляет суммарный объем, определенный с помощью площади поперечного сечения и общей длины частей микроканалов, которые заняты катализатором для эпоксидирования.
16. Способ по п.14 и 15, в котором катализатор содержит серебро в качестве металла 11 группы.
17. Способ по п.16, в котором катализатор дополнительно содержит промотор, содержащий один или более элементов, выбранных из рения, вольфрама, молибдена, хрома и их смеси, и дополнительно содержит щелочной металл, выбранный из лития, калия, цезия и их смеси.
18. Способ эпоксидирования олефина, включающий
размещение катализатора для эпоксидирования в одном или более микроканалов процесса микроканального реактора согласно способу по любому из пп.1-17, и
реакцию сырья, содержащего олефин и кислород, в присутствии катализатора для эпоксидирования, размещенного в одном или более микроканалов процесса.
19. Способ по п.18, в котором сырье содержит олефин и кислород в общем количестве, по крайне мере, 50 мол.% по отношению к общему количеству сырья.
20. Способ по п.18, в котором способ включает реакцию сырья, содержащего олефин и кислород, в таких условиях, что конверсия олефина или конверсия кислорода составляет, по крайне мере, 90 мол.%.
21. Способ по п.18, в котором способ дополнительно включает охлаждение продукта реакции в расположенной вниз по потоку секции микроканалов процесса.
22. Способ по п.21, в котором способ дополнительно включает превращение в одном или более микроканалов процесса охлажденного продукта реакции с образованием смеси, содержащей оксид олефина и 1,2-карбонат.
23. Способ получения 1,2-диола, эфира 1,2-диола, 1,2-карбоната или алканоламина, в котором способ включает
размещение катализатора для эпоксидирования в одном или более микроканалов процесса микроканального реактора согласно способу по любому из пп.1-17,
реакцию сырья, содержащего олефин и кислород, в присутствии катализатора для эпоксидирования, размещенного в одном или более микроканалов процесса, с получением оксида олефина, и
обработку оксида олефина водой, спиртом, диоксидом углерода или амином, с образованием 1,2-диола, эфира 1,2-диола, 1,2-карбоната или алканоламина.
24. Способ по любому из пп.18-23, в котором олефин представляет собой этилен.
3
25. Реактор, подходящий для эпоксидирования олефина, где реактор является микроканальным реактором, содержащим один или более микроканалов процесса, имеющих размещенный в них катализатор для эпоксидирования согласно способу по любому из пп.1-17, в котором катализатор для эпоксидирования находится в виде плотного слоя катализатора, и в котором катализатор для эпоксидирования содержит металл 11 группы в количестве в диапазоне 10-500 кг/м объема реактора, причем объем реактора представляет суммарный объем, определенный с помощью площади поперечного сечения и общей длины частей микроканалов, которые заняты катализатором для эпоксидирования.
3
26. Реактор по п.25, в котором количество нанесенного металла 11 группы находится в диапазоне 50-400 кг/м объема реактора, причем объем реактора представляет суммарный объем, определенный с помощью площади поперечного сечения и общей длины частей микроканалов, которые заняты катализатором для эпоксидирования.
27. Реактор по п.25 или 26, в котором катализатор содержит серебро в качестве металла 11 группы.
28. Реактор по п.27, в котором катализатор дополнительно содержит промотор, содержащий один или более элементов, выбранных из рения, вольфрама, молибдена, хрома и их смеси, и дополнительно содержит щелочной металл, выбранный из лития, калия, цезия и их смеси.